(57)【要約】【課題】連続印刷において、十分なトナーの帯電性と十分なキャリアの帯電付与性とを確保して、補給かぶりを抑制するとともに、継続的に高画質の画像を形成し続けることができる２成分現像剤を提供する。【解決手段】２成分現像剤が、トナーとキャリアとを含む。トナーは、キャリアとの摩擦により正に帯電する正帯電性トナーである。トナーは、トナー母粒子１１と複数の第１樹脂粒子１３ａとを備えるトナー粒子１０を、複数含む。第１樹脂粒子１３ａの表面には、第１樹脂粒子１３ａよりも強い負帯電性を有するアニオン界面活性剤が存在する。キャリアは、キャリア母粒子と複数の第２樹脂粒子２３とを備えるキャリア粒子２０を、複数含む。第２樹脂粒子２３の表面には、第２樹脂粒子２３よりも強い正帯電性を有するカチオン界面活性剤が存在する。第１樹脂粒子１３ａのゼータ電位は０ｍＶ未満である。第２樹脂粒子２３のゼータ電位は０ｍＶよりも高い。【選択図】図１
2018054893.tif 000002
【特許請求の範囲】
【請求項１】
トナーとキャリアとを含む２成分現像剤であって、
前記トナーは、前記キャリアとの摩擦により正に帯電する正帯電性トナーであり、
前記トナーは、トナー母粒子と、それぞれ前記トナー母粒子の表面に付着した複数の第１樹脂粒子とを備えるトナー粒子を、複数含み、
前記第１樹脂粒子の表面には、前記第１樹脂粒子よりも強い負帯電性を有するアニオン界面活性剤が存在し、
前記キャリアは、キャリア母粒子と、それぞれ前記キャリア母粒子の表面に付着した複数の第２樹脂粒子とを備えるキャリア粒子を、複数含み、
前記第２樹脂粒子の表面には、前記第２樹脂粒子よりも強い正帯電性を有するカチオン界面活性剤が存在し、
前記複数の第１樹脂粒子のｐＨ５のゼータ電位は０ｍＶ未満であり、
前記複数の第２樹脂粒子のｐＨ５のゼータ電位は０ｍＶよりも高い、２成分現像剤。
【請求項２】
前記複数の第１樹脂粒子のｐＨ５のゼータ電位は−３０．０ｍＶ以上−３．０ｍＶ以下であり、
前記複数の第２樹脂粒子のｐＨ５のゼータ電位は３．０ｍＶ以上３０．０ｍＶ以下である、請求項１に記載の２成分現像剤。
【請求項３】
前記アニオン界面活性剤は、硫酸アニオン基又はスルホン酸アニオン基を有するアニオン界面活性剤であり、
前記カチオン界面活性剤は、窒素含有カチオン界面活性剤である、請求項２に記載の２成分現像剤。
【請求項４】
前記アニオン界面活性剤は、炭素数１０以上２５以下のアルキル基を有するアルキル硫酸エステル塩と、炭素数１０以上２５以下の直鎖アルキル基を有する直鎖アルキルベンゼンスルホン酸塩とからなる群より選択される１種以上の界面活性剤であり、
前記カチオン界面活性剤は、炭素数１０以上２５以下のアルキル基を有するアルキルトリメチルアンモニウム塩と、炭素数１０以上２５以下のアルキル基を有するアルキルアミン酢酸塩とからなる群より選択される１種以上の界面活性剤である、請求項３に記載の２成分現像剤。
【請求項５】
前記第１樹脂粒子及び前記第２樹脂粒子はそれぞれ、架橋スチレン−アクリル酸系樹脂を含有する、請求項１〜４のいずれか一項に記載の２成分現像剤。
【請求項６】
前記第１樹脂粒子に含有される前記架橋スチレン−アクリル酸系樹脂と、前記第２樹脂粒子に含有される前記架橋スチレン−アクリル酸系樹脂とは、互いに同種のモノマー及び同種の架橋剤で構成される、請求項５に記載の２成分現像剤。
【請求項７】
前記キャリア母粒子は、キャリアコアと、前記キャリアコアの表面を覆うコート層とを備える、請求項１〜６のいずれか一項に記載の２成分現像剤。
【請求項８】
前記トナー母粒子の表面には、前記第１樹脂粒子に加えて、無機粒子が付着しており、
前記キャリア母粒子の表面には、無機粒子が外添されていない、請求項１〜７のいずれか一項に記載の２成分現像剤。
【発明の詳細な説明】
【技術分野】
【０００１】
本発明は、トナーとキャリアとを含む２成分現像剤に関する。
【背景技術】
【０００２】
特許文献１には、２成分現像剤において、キャリア粒子の樹脂被覆層に樹脂微粒子及び導電性微粒子を分散させる技術が開示されている。
【先行技術文献】
【特許文献】
【０００３】
【特許文献１】特開平１０−１９８０７８号公報
【発明の概要】
【発明が解決しようとする課題】
【０００４】
しかしながら、特許文献１に開示される技術だけでは、連続印刷において、補給かぶりを抑制しつつ、継続的に高画質の画像を形成し続けることができる２成分現像剤を提供することは困難である。詳しくは、特許文献１に記載される２成分現像剤が現像装置内で攪拌されると、トナー粒子から外添剤が脱離し易い。外添剤によってトナー粒子に帯電性を付与している場合には、トナー粒子から外添剤が脱離すると、トナーの帯電性が弱くなり、トナーの帯電量が不十分になり易くなる。また、特許文献１に記載される２成分現像剤では、現像装置内において、トナー粒子から脱離した外添剤が、キャリア粒子に付着し易い。トナー粒子の外添剤がキャリア粒子に付着すると、キャリアの帯電付与性が弱くなり、トナーの帯電量が不十分になり易くなる。
【０００５】
本発明は、上記実情に鑑みてなされたものであり、連続印刷において、十分なトナーの帯電性と十分なキャリアの帯電付与性とを確保して、補給かぶりを抑制するとともに、継続的に高画質の画像を形成し続けることができる２成分現像剤を提供することを目的とする。
【課題を解決するための手段】
【０００６】
本発明に係る２成分現像剤は、トナーとキャリアとを含む。前記トナーは、前記キャリアとの摩擦により正に帯電する正帯電性トナーである。前記トナーは、トナー母粒子と、それぞれ前記トナー母粒子の表面に付着した複数の第１樹脂粒子とを備えるトナー粒子を、複数含む。前記第１樹脂粒子の表面には、前記第１樹脂粒子よりも強い負帯電性を有するアニオン界面活性剤が存在する。前記キャリアは、キャリア母粒子と、それぞれ前記キャリア母粒子の表面に付着した複数の第２樹脂粒子とを備えるキャリア粒子を、複数含む。前記第２樹脂粒子の表面には、前記第２樹脂粒子よりも強い正帯電性を有するカチオン界面活性剤が存在する。前記複数の第１樹脂粒子のｐＨ５のゼータ電位は０ｍＶ未満である。前記複数の第２樹脂粒子のｐＨ５のゼータ電位は０ｍＶよりも高い。
【発明の効果】
【０００７】
本発明によれば、連続印刷において、十分なトナーの帯電性と十分なキャリアの帯電付与性とを確保して、補給かぶりを抑制するとともに、継続的に高画質の画像を形成し続けることができる２成分現像剤を提供することが可能になる。
【図面の簡単な説明】
【０００８】
【図１】本発明の実施形態に係る２成分現像剤の構成を示す図である。
【発明を実施するための形態】
【０００９】
本発明の実施形態について説明する。なお、粉体（より具体的には、トナー母粒子、キャリア母粒子、外添剤、トナー、又はキャリア等）に関する評価結果（形状又は物性などを示す値）は、何ら規定していなければ、粉体から平均的な粒子を相当数選び取って、それら平均的な粒子の各々について測定した値の個数平均である。
【００１０】
粉体の個数平均粒子径は、何ら規定していなければ、顕微鏡を用いて測定された１次粒子の円相当径（ヘイウッド径：粒子の投影面積と同じ面積を有する円の直径）の個数平均値である。また、粉体の体積中位径（Ｄ50）の測定値は、何ら規定していなければ、レーザー回折／散乱式粒度分布測定装置（株式会社堀場製作所製「ＬＡ−７５０」）を用いて測定した値である。
【００１１】
帯電性は、何ら規定していなければ、摩擦帯電における帯電性を意味する。摩擦帯電における正帯電性の強さ（又は負帯電性の強さ）は、周知の帯電列などで確認できる。
【００１２】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。また、アクリロニトリル及びメタクリロニトリルを包括的に「（メタ）アクリロニトリル」と総称する場合がある。
【００１３】
本願明細書中では、未処理のシリカ粒子も、シリカ基体（未処理のシリカ粒子）に表面処理を施して得たシリカ粒子（表面処理されたシリカ粒子）も、「シリカ粒子」と記載する。また、表面処理により正帯電性が付与されたシリカ粒子を、正帯電性シリカ粒子と記載する場合がある。
【００１４】
本実施形態に係る２成分現像剤は、トナーとキャリアとを含む。トナーは、正帯電性トナーである。正帯電性トナーは、キャリアとの摩擦により正に帯電する。トナー及びキャリアはそれぞれ、多数の粒子から構成される粉体である。トナーは、後述の構成を有するトナー粒子を、複数含む。キャリアは、後述の構成を有するキャリア粒子を、複数含む。
【００１５】
本実施形態に係る２成分現像剤は、例えば電子写真装置（画像形成装置）において画像の形成に用いることができる。以下、電子写真装置による画像形成方法の一例について説明する。
【００１６】
まず、電子写真装置の像形成部（帯電装置及び露光装置）が、画像データに基づいて感光体（例えば、感光体ドラムの表層部）に静電潜像を形成する。続けて、電子写真装置の現像装置（詳しくは、２成分現像剤がセットされた現像装置）が、２成分現像剤のうちトナーのみを感光体に供給して、感光体に形成された静電潜像を現像する。トナーは、感光体に供給される前に、現像装置内のキャリア又はブレードとの摩擦により帯電する。正帯電性トナーは正に帯電する。現像工程では、感光体の近傍に配置された現像スリーブ（例えば、現像装置内の現像ローラーの表層部）上のトナー（詳しくは、帯電したトナー）が感光体に供給され、供給されたトナーが感光体の静電潜像に付着することで、感光体上にトナー像が形成される。消費されたトナーは、補給用トナーを収容するトナーコンテナから現像装置へ補給される。
【００１７】
続く転写工程では、電子写真装置の転写装置が、感光体上のトナー像を中間転写体（例えば、転写ベルト）に転写した後、さらに中間転写体上のトナー像を記録媒体（例えば、紙）に転写する。その後、電子写真装置の定着装置（定着方式：加熱ローラー及び加圧ローラーによるニップ定着）がトナーを加熱及び加圧して、記録媒体にトナーを定着させる。その結果、記録媒体に画像が形成される。例えば、ブラック、イエロー、マゼンタ、及びシアンの４色のトナー像を重ね合わせることで、フルカラー画像を形成することができる。なお、転写方式は、感光体上のトナー像を、中間転写体を介さず、記録媒体に直接転写する直接転写方式であってもよい。また、定着方式は、ベルト定着方式であってもよい。
【００１８】
本実施形態に係る２成分現像剤は、次に示す構成（以下、基本構成と記載する）を有する。
【００１９】
（２成分現像剤の基本構成）
２成分現像剤が、トナー（詳しくは、正帯電性トナー）とキャリアとを含む。トナーは、トナー母粒子と、それぞれトナー母粒子の表面に付着した複数の樹脂粒子（以下、第１樹脂粒子と記載する）とを備えるトナー粒子を、複数含む。第１樹脂粒子の表面には、第１樹脂粒子よりも強い負帯電性を有するアニオン界面活性剤が存在する。キャリアは、キャリア母粒子と、それぞれキャリア母粒子の表面に付着した複数の樹脂粒子（以下、第２樹脂粒子と記載する）とを備えるキャリア粒子を、複数含む。第２樹脂粒子の表面には、第２樹脂粒子よりも強い正帯電性を有するカチオン界面活性剤が存在する。複数の第１樹脂粒子のｐＨ５のゼータ電位は０ｍＶ未満である。複数の第２樹脂粒子のｐＨ５のゼータ電位は０ｍＶよりも高い。なお、ゼータ電位の測定方法は、後述する実施例と同じ方法又はその代替方法である。
【００２０】
以下、上記基本構成で規定される樹脂粒子のゼータ電位を、測定条件等を省略して、単に樹脂粒子のゼータ電位と記載する場合がある。
【００２１】
一般的な画像形成装置では、感光体ドラム上に残ったトナーが、転写工程の後、感光体ドラム上の他の付着物と共に、クリーニングにより除去される。例えば、ブレードクリーニング方式では、クリーニングブレードのエッジ部で感光体ドラムの表面を擦ることにより、感光体ドラム上の付着物を掻き取って除去する。
【００２２】
トナー母粒子の表面に樹脂粒子（外添剤）を付着させることで、トナーの耐熱保存性を向上させることが可能になる。樹脂粒子をトナー粒子間でスペーサーとして機能させるためには、樹脂粒子の個数平均１次粒子径が５０ｎｍ以上１００ｎｍ以下であることが好ましい。しかし、トナー粒子の外添剤として樹脂粒子を使用する場合には、以下に示すような課題が生じ得ることを、本願発明者が見出した。そして、本願発明者は、こうした課題を解決すべく、前述の基本構成を有する２成分現像剤を発明した。
【００２３】
初期のトナーの帯電性だけの調整であれば、一般的なトナーの設計手法（より具体的には、結着樹脂の選定、外添剤の選定、及び外添剤の量の調整等）により、比較的容易に所望の範囲に調整できる。しかし、２成分現像剤の長期使用に伴う、トナーの帯電性の劣化とキャリアの帯電付与性の劣化とを抑制することは容易ではない。例えば、一般的な画像形成装置において、２成分現像剤（トナー及びキャリア）は、現像装置内で攪拌されながら使用される。例えば、表面処理により正帯電性が付与された外添剤粒子を、トナー粒子の外添剤として使用している場合、攪拌によるストレスで外添剤粒子が摩耗すると、外添剤粒子の表面処理の作用（ひいては、トナーの正帯電性）が弱くなり、トナーの帯電量が不十分になり易くなる。また、外添剤によってトナー粒子に正帯電性を付与している場合には、攪拌によりトナー粒子から外添剤が脱離すると、トナーの正帯電性が弱くなり、トナーの帯電量が不十分になり易くなる。また、現像装置内において、トナー粒子から脱離した外添剤が、キャリア粒子に付着することがある。トナー粒子の外添剤がキャリア粒子に付着すると、キャリアの帯電付与性（負帯電性）が弱くなり、トナーの帯電量が不十分になり易くなる。このため、２成分現像剤の使用開始から時間が経過するにつれて、トナーの正帯電性及び／又はキャリアの帯電付与性（負帯電性）は弱くなる傾向がある。
【００２４】
前述の基本構成を有する２成分現像剤では、正帯電させるべきトナー粒子において、あえて表面にアニオン界面活性剤が存在する第１樹脂粒子を外添剤として使用している。そして、第１樹脂粒子のゼータ電位は０ｍＶ未満になっている。また、トナー粒子を正に帯電させるために十分な負帯電性を有する必要があるキャリア粒子において、あえて表面にカチオン界面活性剤が存在する第２樹脂粒子を外添剤として使用している。そして、第２樹脂粒子のゼータ電位は０ｍＶよりも高くなっている。
【００２５】
例えば、第１樹脂粒子の材料（樹脂原料）とアニオン界面活性剤とを含む液中で、第１樹脂粒子を形成するための重合反応（樹脂原料の重合）を行い、液から第１樹脂粒子を取り出した後に、第１樹脂粒子を洗浄しない（又は、洗浄工程において第１樹脂粒子の表面に存在するアニオン界面活性剤を完全には除去しない）ことで、第１樹脂粒子の表面にアニオン界面活性剤を存在させることができる。アニオン界面活性剤は、第１樹脂粒子の表面に付着する。また、上記方法において、第１樹脂粒子を第２樹脂粒子に、アニオン界面活性剤をカチオン界面活性剤に、それぞれ変更することにより、第２樹脂粒子の表面にカチオン界面活性剤を存在させることができる。
【００２６】
現像装置内での攪拌によるストレスで第１樹脂粒子の表面からアニオン界面活性剤が取り除かれると、アニオン界面活性剤よりも強い正帯電性を有する第１樹脂粒子の影響により、トナーの正帯電性が強くなると考えられる。また、現像装置内での攪拌によるストレスで第２樹脂粒子の表面からカチオン界面活性剤が取り除かれると、カチオン界面活性剤よりも強い負帯電性を有する第２樹脂粒子の影響により、キャリアの帯電付与性（負帯電性）が強くなると考えられる。詳しくは、樹脂粒子自体（界面活性剤が付着していない樹脂粒子）のゼータ電位は略０ｍＶになる傾向がある。このため、第１樹脂粒子の表面からアニオン界面活性剤が取り除かれると、トナーの負帯電性が弱くなる（すなわち、トナーの正帯電性が強くなる）と考えられる。また、第２樹脂粒子の表面からカチオン界面活性剤が取り除かれると、キャリアの正帯電性が弱くなる（すなわち、キャリアの負帯電性が強くなる）と考えられる。
【００２７】
第１樹脂粒子（詳しくは、表面にアニオン界面活性剤が存在する樹脂粒子）のゼータ電位は０ｍＶ未満である。このため、現像装置内での攪拌によりトナー粒子から第１樹脂粒子が脱離すると、トナーの正帯電性は強くなると考えられる。また、第２樹脂粒子（詳しくは、表面にカチオン界面活性剤が存在する樹脂粒子）のゼータ電位は０ｍＶよりも高い。このため、現像装置内での攪拌によりキャリア粒子から第２樹脂粒子が脱離すると、キャリアの帯電付与性（負帯電性）は強くなると考えられる。
【００２８】
上記のように、前述の基本構成を有する２成分現像剤では、連続印刷においても、十分なトナーの正帯電性と十分なキャリアの帯電付与性（負帯電性）とを確保することが可能になる。なお、初期のトナーの帯電性は、例えばトナー粒子の外添剤によって調整できる。例えば、第１樹脂粒子に加えて、第１樹脂粒子よりも強い正帯電性を有する無機粒子を、トナー母粒子の表面に付着させることで、トナーの正帯電性を強めることができる。
【００２９】
前述の基本構成を有する２成分現像剤では、キャリア母粒子の表面に、第２樹脂粒子が存在する。第２樹脂粒子はキャリア母粒子の表面に対して突出している。こうした第２樹脂粒子の存在により、トナー粒子から脱離した第１樹脂粒子が、キャリア母粒子の表面に付着しにくくなる。そのため、現像装置内において、第１樹脂粒子（トナー粒子の外添剤）がトナー粒子からキャリア粒子へ移動しにくくなる。また、初めからキャリア母粒子の表面に第２樹脂粒子が存在するため、仮にトナー粒子からキャリア粒子への外添剤の移動が生じたとしても、キャリアの帯電付与性の変動は少ないと考えられる。このため、前述の基本構成を有する２成分現像剤では、トナーの帯電不良が生じにくい。こうした２成分現像剤を使用することで、連続印刷において、補給かぶり（現像装置内へ一気に大量のトナーを補給した時にトナーの帯電不良に起因して生じるかぶり）を抑制できる。
【００３０】
以上説明したように、前述の基本構成を有する２成分現像剤では、連続印刷において、十分なトナーの正帯電性と十分なキャリアの帯電付与性（負帯電性）とを確保して、継続的に高画質の画像を形成し続けることが可能になる。連続印刷においても、十分なトナーの正帯電性と十分なキャリアの帯電付与性（負帯電性）とが確保されることで、補給かぶりが生じにくくなる。
【００３１】
連続印刷において継続的に高画質の画像を形成し続けるためには、前述の基本構成を有する２成分現像剤において、第１樹脂粒子のゼータ電位（複数の第１樹脂粒子のｐＨ５のゼータ電位）が−３０．０ｍＶ以上−３．０ｍＶ以下であり、第２樹脂粒子のゼータ電位（複数の第２樹脂粒子のｐＨ５のゼータ電位）が３．０ｍＶ以上３０．０ｍＶ以下であることが好ましく、第１樹脂粒子のゼータ電位が−２０．０ｍＶ以上−１０．０ｍＶ以下であり、第２樹脂粒子のゼータ電位が１０．０ｍＶ以上２０．０ｍＶ以下であることがより好ましい。また、第１樹脂粒子のゼータ電位と第２樹脂粒子のゼータ電位とをそれぞれ、上記好適な範囲にするためには、第１樹脂粒子の表面に存在するアニオン界面活性剤が、硫酸アニオン基又はスルホン酸アニオン基を有するアニオン界面活性剤であり、第２樹脂粒子の表面に存在するカチオン界面活性剤が、窒素含有カチオン界面活性剤であることが好ましい。また、第１樹脂粒子の表面に存在するアニオン界面活性剤が、炭素数１０以上２５以下のアルキル基を有するアルキル硫酸エステル塩と、炭素数１０以上２５以下の直鎖アルキル基を有する直鎖アルキルベンゼンスルホン酸塩とからなる群より選択される１種以上の界面活性剤であり、第２樹脂粒子の表面に存在するカチオン界面活性剤が、炭素数１０以上２５以下のアルキル基を有するアルキルトリメチルアンモニウム塩と、炭素数１０以上２５以下のアルキル基を有するアルキルアミン酢酸塩とからなる群より選択される１種以上の界面活性剤であることが特に好ましい。
【００３２】
第１樹脂粒子及び第２樹脂粒子を好適に機能させるためには、第１樹脂粒子の量が、トナー母粒子１００質量部に対して０．５０質量部以上３．０質量部以下であり、第２樹脂粒子の量が、キャリア母粒子１００質量部に対して０．０５質量部以上０．３０質量部以下であることが好ましい。
【００３３】
トナー粒子からキャリア粒子への外添剤の移動が生じた場合において、キャリアの帯電付与性の変動を抑制するためには、第１樹脂粒子（トナー外添剤：トナー粒子の外添剤）と第２樹脂粒子（キャリア外添剤：キャリア粒子の外添剤）とが、同じ物性（又は、近い物性）を有することが好ましい。例えば、第１樹脂粒子の個数平均１次粒子径と第２樹脂粒子の個数平均１次粒子径との差は、絶対値で１０ｎｍ以下であることが好ましい。また、第１樹脂粒子と第２樹脂粒子とが、互いに同種の樹脂で構成されることが好ましい。
【００３４】
例えば、第１樹脂粒子と第２樹脂粒子とがそれぞれ、架橋スチレン−アクリル酸系樹脂を含有することが好ましい。架橋スチレン−アクリル酸系樹脂は、帯電性に優れ、メラミン樹脂等と比べて、均一な形状及び寸法を有する微粒子を作製し易い。また、架橋スチレン−アクリル酸系樹脂は、良好な耐久性及び帯電安定性を有する。帯電安定性に関しては、特に高温高湿環境における帯電量の低下が抑制される。
【００３５】
架橋スチレン−アクリル酸系樹脂は、１種以上のスチレン系モノマーと１種以上のアクリル酸系モノマーと架橋剤との重合物である。架橋スチレン−アクリル酸系樹脂を合成するためには、例えば以下に示すような、スチレン系モノマー、アクリル酸系モノマー、及び架橋剤を好適に使用できる。
【００３６】
スチレン系モノマーの好適な例としては、スチレン、アルキルスチレン（より具体的には、α−メチルスチレン、ｏ−メチルスチレン、ｍ−メチルスチレン、ｐ−メチルスチレン、エチルスチレン、２，３−ジメチルスチレン、２，４−ジメチルスチレン、ｏ−ｔｅｒｔ−ブチルスチレン、ｍ−ｔｅｒｔ−ブチルスチレン、又はｐ−ｔｅｒｔ−ブチルスチレン等）、又はハロゲン化スチレン（より具体的には、α−クロロスチレン、ｏ−クロロスチレン、ｍ−クロロスチレン、又はｐ−クロロスチレン等）が挙げられる。
【００３７】
アクリル酸系モノマーの好適な例としては、（メタ）アクリル酸、（メタ）アクリロニトリル、又は（メタ）アクリル酸アルキルエステルが挙げられる。（メタ）アクリル酸アルキルエステルの好適な例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが挙げられる。
【００３８】
架橋剤としては、２個以上の不飽和結合を有する化合物が好ましく、不飽和結合を有する官能基を２個以上有する単環化合物（より具体的には、ジビニルベンゼン等）、又は、それぞれ不飽和結合を有する官能基を有する２以上の１価カルボン酸と１つの多価アルコールとの縮合物（より具体的には、エチレングリコールジメタクリレート、又はブタンジオールジメタクリレート等）が特に好ましい。不飽和結合を有する官能基の例としては、ビニル基（ＣＨ2＝ＣＨ−）、又はビニル基中の水素が置換された官能基が挙げられる。
【００３９】
第１樹脂粒子と第２樹脂粒子との組合せの好適な例では、第１樹脂粒子が、エステル部に炭素数１以上４以下のアルキル基を有する（メタ）アクリル酸アルキルエステル（以下、第１（メタ）アクリル酸アルキルエステルと記載する）と、スチレン系モノマー（以下、第１スチレン系モノマーと記載する）と、２個以上の不飽和結合を有する架橋剤（以下、第１架橋剤と記載する）との重合物（以下、第１架橋スチレン−アクリル酸系樹脂と記載する）を含有し、第２樹脂粒子が、エステル部に炭素数１以上４以下のアルキル基を有する（メタ）アクリル酸アルキルエステル（以下、第２（メタ）アクリル酸アルキルエステルと記載する）と、スチレン系モノマー（以下、第２スチレン系モノマーと記載する）と、２個以上の不飽和結合を有する架橋剤（以下、第２架橋剤と記載する）との重合物（以下、第２架橋スチレン−アクリル酸系樹脂と記載する）を含有する。
【００４０】
２成分現像剤の長期使用に伴うトナー及び／又はキャリアの帯電性の変動を抑制するためには、第１樹脂粒子に含有される架橋スチレン−アクリル酸系樹脂と、第２樹脂粒子に含有される架橋スチレン−アクリル酸系樹脂とが、互いに同種のモノマー及び同種の架橋剤で構成されることが好ましい。例えば、前述の第１架橋スチレン−アクリル酸系樹脂と第２架橋スチレン−アクリル酸系樹脂との組合せにおいて、第１（メタ）アクリル酸アルキルエステルと第２（メタ）アクリル酸アルキルエステルとがそれぞれメタクリル酸ブチルであり、第１スチレン系モノマーと第２スチレン系モノマーとがそれぞれスチレンであり、第１架橋剤と第２架橋剤とが、それぞれジビニルベンゼンであるか、又は、それぞれエチレングリコールジメタクリレートであることが好ましい。
【００４１】
キャリア母粒子の表面に第２樹脂粒子を適切に付着させるためには、キャリア母粒子が、キャリアコアと、キャリアコアの表面を覆うコート層とを備えることが好ましい。また、画像形成に適した２成分現像剤を得るためには、トナー母粒子の表面には、第１樹脂粒子に加えて無機粒子が付着しており、キャリア母粒子の表面には、無機粒子が外添されていないことが好ましい。トナー母粒子の表面に無機粒子を付着させることで、十分なトナーの流動性を確保し易くなる。また、トナー母粒子の表面に酸化チタン粒子を付着させることで、トナー粒子に研磨性を付与することも可能である。また、キャリア母粒子の表面には無機粒子が外添されていないことで、キャリアの帯電付与性の変動を抑制できる。なお、２成分現像剤の製造時におけるトナーとキャリアとの混合によりトナー粒子から脱離した無機粒子（トナー粒子の外添剤）がキャリア母粒子の表面に付着していることは、「キャリア母粒子の表面に無機粒子が外添されている」に該当しない。２成分現像剤において、トナー粒子から脱離した無機粒子は、キャリア母粒子とは一体化（結合）せず、容易にキャリア母粒子から離れる状態でキャリア母粒子の表面に存在すると考えられる。「キャリア母粒子の表面に無機粒子が外添されている」とは、少なくとも静止状態（ストレスが付与されていない状態）において無機粒子がキャリア母粒子と一体化（結合）して、キャリア母粒子の表面に安定して無機粒子が保持されている状態を意味する。
【００４２】
外添剤は、内添剤とは異なり、母粒子の内部には存在せず、母粒子の表面のみに選択的に存在する。外添工程においては、例えば、母粒子（粉体）と外添剤（粉体）とを一緒に攪拌することで、母粒子の表面に外添剤粒子を付着させることができる。攪拌により、外添剤粒子が母粒子と一体化して、母粒子の表面に安定して外添剤粒子が保持される。母粒子と外添剤粒子とは、互いに化学反応せず、化学的ではなく物理的に結合する。母粒子と外添剤粒子との結合の強さは、混合条件（より具体的には、混合時間、及び攪拌の回転速度等）、外添剤粒子の粒子径、外添剤粒子の形状、外添剤粒子の硬さ、及び外添剤粒子の表面状態などによって調整できる。外添剤粒子の脱離を抑制するためには、外添剤粒子が母粒子の表面に強く結合していることが好ましい。埋め込みによる機械的結合で、母粒子の表面に外添剤粒子を固定してもよい。例えば、粒子径の大きい外添剤粒子などについては、母粒子と外添剤とを強く攪拌することで、外添剤粒子の一部（底部）を母粒子の表層部に埋め込み、母粒子の表面に外添剤粒子を固定することができる。ただし、外添剤粒子の粒子径が大き過ぎると、母粒子の表面に外添剤粒子を固定することが難しくなる。また、外添剤粒子によってトナー又はキャリアの流動性を向上させるためには、外添剤粒子が母粒子の表面に弱く結合していること（例えば、粒子径の小さい球状の外添剤粒子が回転可能な状態で母粒子の表面に付着していること）が好ましい。トナー又はキャリアの流動性を向上させるための外添剤粒子（例えば、シリカ粒子）は、主にファンデルワールス力又は静電気力によって母粒子の表面に付着していることが好ましい。
【００４３】
以下、図１を参照して、前述の基本構成を有する２成分現像剤の一例について説明する。
【００４４】
図１に示される２成分現像剤は、トナー（トナー粒子１０の粉体）とキャリア（キャリア粒子２０の粉体）とを含む。トナーは、トナー母粒子１１と複数の第１樹脂粒子１３ａと複数の無機粒子１３ｂ（例えば、シリカ粒子）とを備えるトナー粒子１０を、複数含む。複数の第１樹脂粒子１３ａと複数の無機粒子１３ｂとはそれぞれ、トナー母粒子１１の表面に付着している。キャリアは、キャリア母粒子（キャリアコア２１及びコート層２２）と複数の第２樹脂粒子２３とを備えるキャリア粒子２０を、複数含む。キャリア母粒子は、キャリアコア２１と、キャリアコア２１の表面を覆うコート層２２とを備える。コート層２２は、キャリアコア２１の表面全域を覆っていてもよいし、キャリアコア２１の表面領域を部分的に覆っていてもよい。ただし、十分なキャリアの帯電付与性及び耐久性を確保するためには、コート層２２がキャリアコア２１の表面全域を完全に（被覆面積率１００％で）覆っていることが好ましい。複数の第２樹脂粒子２３はそれぞれ、キャリア母粒子の表面に付着している。表面にアニオン界面活性剤が存在する第１樹脂粒子１３ａのゼータ電位は０ｍＶ未満である。表面にカチオン界面活性剤が存在する第２樹脂粒子２３のゼータ電位は０ｍＶよりも高い。
【００４５】
トナーに含まれるトナー粒子は、トナー母粒子がシェル層を備えないトナー粒子（以下、非カプセルトナー粒子と記載する）であってもよいし、トナー母粒子がシェル層を備えるトナー粒子（以下、カプセルトナー粒子と記載する）であってもよい。非カプセルトナー粒子のトナー母粒子（トナーコア）の表面にシェル層を形成することで、カプセルトナー粒子を製造することができる。シェル層は、実質的に熱硬化性樹脂のみからなってもよいし、実質的に熱可塑性樹脂のみからなってもよいし、熱可塑性樹脂と熱硬化性樹脂との両方を含有してもよい。
【００４６】
非カプセルトナー粒子は、例えば粉砕法又は凝集法により作製できる。これらの方法は、非カプセルトナー粒子の結着樹脂中に内添剤を良好に分散させ易い。なお、トナーが粉砕トナーと重合トナー（ケミカルトナーとも呼ばれる）とに大別されることは、本発明の属する技術分野において周知である。粉砕法で得られたトナーは粉砕トナーに属し、凝集法で得られたトナーは重合トナーに属する。
【００４７】
粉砕法の一例では、まず、結着樹脂、着色剤、電荷制御剤、及び離型剤を混合する。続けて、得られた混合物を、溶融混練装置（例えば、１軸又は２軸の押出機）を用いて溶融混練する。続けて、得られた溶融混練物を粉砕し、得られた粉砕物を分級する。これにより、トナー母粒子が得られる。粉砕法を用いた場合には、凝集法を用いた場合よりも容易にトナー母粒子を作製できることが多い。
【００４８】
凝集法の一例では、まず、結着樹脂、離型剤、電荷制御剤、及び着色剤の各々の微粒子を含む水性媒体中で、これらの微粒子を所望の粒子径になるまで凝集させる。これにより、結着樹脂、離型剤、電荷制御剤、及び着色剤を含む凝集粒子が形成される。続けて、得られた凝集粒子を加熱して、凝集粒子に含まれる成分を合一化させる。これにより、所望の粒子径を有するトナー母粒子が得られる。
【００４９】
カプセルトナー粒子を製造する場合、シェル層の形成方法は任意である。例えば、ｉｎ−ｓｉｔｕ重合法、液中硬化被膜法、及びコアセルベーション法のいずれかの方法を用いて、シェル層を形成してもよい。
【００５０】
次に、非カプセルトナー粒子及びキャリア粒子の各々の構成の好適な例について説明する。なお、カプセルトナー粒子では、以下に示される非カプセルトナー粒子におけるトナー母粒子をトナーコアとして使用してもよい。
【００５１】
［トナー母粒子］
トナー母粒子は、結着樹脂を含有する。また、トナー母粒子は、内添剤（例えば、着色剤、離型剤、電荷制御剤、及び磁性粉）を含有してもよい。
【００５２】
（結着樹脂）
トナー母粒子では、一般的に、成分の大部分（例えば、８５質量％以上）を結着樹脂が占める。このため、結着樹脂の性質がトナー母粒子の全体の性質に大きな影響を与えると考えられる。
【００５３】
結着樹脂の好適な例としては、スチレン系樹脂、アクリル酸系樹脂（より具体的には、アクリル酸エステル重合体又はメタクリル酸エステル重合体等）、オレフィン系樹脂（より具体的には、ポリエチレン樹脂又はポリプロピレン樹脂等）、塩化ビニル樹脂、ポリビニルアルコール、ビニルエーテル樹脂、Ｎ−ビニル樹脂、ポリエステル樹脂、ポリアミド樹脂、又はウレタン樹脂が挙げられる。また、これら各樹脂の共重合体、すなわち上記樹脂中に任意の繰返し単位が導入された共重合体（より具体的には、スチレン−アクリル酸系樹脂又はスチレン−ブタジエン系樹脂等）を使用してもよい。
【００５４】
トナーの耐熱保存性及び低温定着性の両立を図るためには、トナー母粒子が、ポリエステル樹脂及びスチレン−アクリル酸系樹脂の少なくとも一方を含有することが好ましく、ポリエステル樹脂を含有することが特に好ましい。
【００５５】
ポリエステル樹脂は、１種以上の多価アルコール（より具体的には、以下に示すような、脂肪族ジオール、ビスフェノール、又は３価以上のアルコール等）と１種以上の多価カルボン酸（より具体的には、以下に示すような２価カルボン酸又は３価以上のカルボン酸等）とを縮重合させることで得られる。また、ポリエステル樹脂は、他のモノマー（多価アルコール及び多価カルボン酸のいずれでもないモノマー）に由来する繰返し単位を含んでいてもよい。
【００５６】
脂肪族ジオールの好適な例としては、ジエチレングリコール、トリエチレングリコール、ネオペンチルグリコール、１，２−プロパンジオール、α，ω−アルカンジオール（より具体的には、エチレングリコール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、又は１，１２−ドデカンジオール等）、２−ブテン−１，４−ジオール、１，４−シクロヘキサンジメタノール、ジプロピレングリコール、ポリエチレングリコール、ポリプロピレングリコール、又はポリテトラメチレングリコールが挙げられる。
【００５７】
ビスフェノールの好適な例としては、ビスフェノールＡ、水素添加ビスフェノールＡ、ビスフェノールＡエチレンオキサイド付加物、又はビスフェノールＡプロピレンオキサイド付加物が挙げられる。
【００５８】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００５９】
２価カルボン酸の好適な例としては、芳香族ジカルボン酸（より具体的には、フタル酸、テレフタル酸、又はイソフタル酸等）、α，ω−アルカンジカルボン酸（より具体的には、マロン酸、コハク酸、アジピン酸、スベリン酸、アゼライン酸、セバシン酸、又は１，１０−デカンジカルボン酸等）、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、アルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）、マレイン酸、フマル酸、シトラコン酸、イタコン酸、グルタコン酸、又はシクロヘキサンジカルボン酸が挙げられる。
【００６０】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。
【００６１】
（着色剤）
トナー母粒子は、着色剤を含有してもよい。着色剤としては、トナーの色に合わせて公知の顔料又は染料を用いることができる。画像形成に適したトナーを得るためには、着色剤の量が、結着樹脂１００質量部に対して、１質量部以上２０質量部以下であることが好ましい。
【００６２】
トナー母粒子は、黒色着色剤を含有していてもよい。黒色着色剤の例としては、カーボンブラックが挙げられる。また、黒色着色剤は、イエロー着色剤、マゼンタ着色剤、及びシアン着色剤を用いて黒色に調色された着色剤であってもよい。
【００６３】
トナー母粒子は、イエロー着色剤、マゼンタ着色剤、又はシアン着色剤のようなカラー着色剤を含有していてもよい。
【００６４】
イエロー着色剤としては、例えば、縮合アゾ化合物、イソインドリノン化合物、アントラキノン化合物、アゾ金属錯体、メチン化合物、及びアリールアミド化合物からなる群より選択される１種以上の化合物を使用できる。イエロー着色剤としては、例えば、Ｃ．Ｉ．ピグメントイエロー（３、１２、１３、１４、１５、１７、６２、７４、８３、９３、９４、９５、９７、１０９、１１０、１１１、１２０、１２７、１２８、１２９、１４７、１５１、１５４、１５５、１６８、１７４、１７５、１７６、１８０、１８１、１９１、又は１９４）、ナフトールイエローＳ、ハンザイエローＧ、又はＣ．Ｉ．バットイエローを好適に使用できる。
【００６５】
マゼンタ着色剤としては、例えば、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物からなる群より選択される１種以上の化合物を使用できる。マゼンタ着色剤としては、例えば、Ｃ．Ｉ．ピグメントレッド（２、３、５、６、７、１９、２３、４８：２、４８：３、４８：４、５７：１、８１：１、１２２、１４４、１４６、１５０、１６６、１６９、１７７、１８４、１８５、２０２、２０６、２２０、２２１、又は２５４）を好適に使用できる。
【００６６】
シアン着色剤としては、例えば、銅フタロシアニン化合物、アントラキノン化合物、及び塩基染料レーキ化合物からなる群より選択される１種以上の化合物を使用できる。シアン着色剤としては、例えば、Ｃ．Ｉ．ピグメントブルー（１、７、１５、１５：１、１５：２、１５：３、１５：４、６０、６２、又は６６）、フタロシアニンブルー、Ｃ．Ｉ．バットブルー、又はＣ．Ｉ．アシッドブルーを好適に使用できる。
【００６７】
（離型剤）
トナー母粒子は、離型剤を含有していてもよい。離型剤は、例えば、トナーの定着性又は耐オフセット性を向上させる目的で使用される。トナーの定着性又は耐オフセット性を向上させるためには、離型剤の量は、結着樹脂１００質量部に対して、１質量部以上３０質量部以下であることが好ましい。
【００６８】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素ワックス；酸化ポリエチレンワックス又はそのブロック共重合体のような脂肪族炭化水素ワックスの酸化物；キャンデリラワックス、カルナバワックス、木ろう、ホホバろう、又はライスワックスのような植物性ワックス；みつろう、ラノリン、又は鯨ろうのような動物性ワックス；オゾケライト、セレシン、又はペトロラタムのような鉱物ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。１種類の離型剤を単独で使用してもよいし、複数種の離型剤を併用してもよい。
【００６９】
（電荷制御剤）
トナー母粒子は、電荷制御剤を含有していてもよい。電荷制御剤は、例えば、トナーの帯電安定性又は帯電立ち上がり特性を向上させる目的で使用される。トナーの帯電立ち上がり特性は、短時間で所定の帯電レベルにトナーを帯電可能か否かの指標になる。
【００７０】
トナー母粒子に正帯電性の電荷制御剤（より具体的には、ピリジン、ニグロシン、又は４級アンモニウム塩等）を含有させることで、トナー母粒子のカチオン性を強めることができる。ただし、トナーにおいて十分な帯電性が確保される場合には、トナー母粒子に電荷制御剤を含有させる必要はない。
【００７１】
（磁性粉）
トナー母粒子は、磁性粉を含有していてもよい。磁性粉の材料としては、例えば、強磁性金属（より具体的には、鉄、コバルト、ニッケル、又はこれら金属の１種以上を含む合金等）、強磁性金属酸化物（より具体的には、フェライト、マグネタイト、又は二酸化クロム等）、又は強磁性化処理が施された材料（より具体的には、熱処理により強磁性が付与された炭素材料等）を好適に使用できる。磁性粉からの金属イオン（例えば、鉄イオン）の溶出を抑制するためには、表面処理された磁性粒子を磁性粉として使用することが好ましい。１種類の磁性粉を単独で使用してもよいし、複数種の磁性粉を併用してもよい。
【００７２】
［トナー外添剤］
前述の基本構成を有する２成分現像剤では、トナー母粒子の表面にトナー外添剤（詳しくは、複数の外添剤粒子を含む粉体）が付着している。トナー粒子は、トナー外添剤として、複数の第１樹脂粒子を備える。例えば、トナー母粒子（粉体）と外添剤（粉体）とを一緒に攪拌することで、外添剤粒子（例えば、第１樹脂粒子）の一部（底部）がトナー母粒子の表層部に埋め込まれ、物理的な力でトナー母粒子の表面に外添剤粒子が付着（物理的結合）する。
【００７３】
第１樹脂粒子（トナー外添剤）としては、架橋スチレン系樹脂、架橋アクリル酸系樹脂、架橋スチレン−アクリル酸系樹脂、架橋ポリエステル樹脂、架橋ウレタン樹脂、架橋ポリアクリルアミド樹脂、及び架橋ポリアクリロニトリル樹脂からなる群より選択される１種以上の樹脂を含有する樹脂粒子が好ましく、架橋スチレン−アクリル酸系樹脂を含有する樹脂粒子が特に好ましい。
【００７４】
第１樹脂粒子の表面には、第１樹脂粒子よりも強い負帯電性を有するアニオン界面活性剤が存在する。アニオン界面活性剤の好適な例としては、硫酸エステル界面活性剤（より具体的には、アルキル硫酸エステル塩等）、スルホン酸界面活性剤（より具体的には、アルキルスルホン酸塩、直鎖アルキルベンゼンスルホン酸塩、ペルフルオロアルキルスルホン酸塩、又はナフタレンスルホン酸塩等）、カルボン酸界面活性剤（より具体的には、炭素数６以上２５以下のアルキル基を有する脂肪酸塩、又はペルフルオロ脂肪酸塩等）、又はリン酸エステル界面活性剤（より具体的には、リン酸エステル又はアルキルリン酸エステル塩等）が挙げられる。アニオン界面活性剤としては、硫酸アニオン基（−ＯＳＯ3-）又はスルホン酸アニオン基（−ＳＯ3-）を有するアニオン界面活性剤（より具体的には、硫酸エステル界面活性剤又はスルホン酸界面活性剤等）が好ましく、炭素数１０以上２５以下の直鎖アルキル基を有する直鎖アルキルベンゼンスルホン酸塩（例えば、炭素数１２の直鎖アルキル基を有するドデシルベンゼンスルホン酸ナトリウム）、又は炭素数１０以上２５以下のアルキル基を有するアルキル硫酸エステル塩（例えば、炭素数１２のアルキル基を有するラウリル硫酸ナトリウム）が特に好ましい。
【００７５】
トナー母粒子の表面には、第１樹脂粒子に加えて無機粒子が付着していてもよい。無機粒子（トナー外添剤）としては、シリカ粒子、又は金属酸化物（より具体的には、アルミナ、酸化チタン、酸化マグネシウム、酸化亜鉛、チタン酸ストロンチウム、又はチタン酸バリウム等）の粒子が好ましく、シリカ粒子及び酸化チタン粒子からなる群より選択される１種以上の粒子が特に好ましい。
【００７６】
外添剤粒子は、表面処理されていてもよい。例えば、外添剤粒子としてシリカ粒子を使用する場合、表面処理剤によりシリカ粒子の表面に疎水性及び／又は正帯電性が付与されていてもよい。表面処理剤としては、例えば、カップリング剤（より具体的には、シランカップリング剤、チタネートカップリング剤、又はアルミネートカップリング剤等）、シラザン化合物（例えば、鎖状シラザン化合物又は環状シラザン化合物）、又はシリコーンオイル（より具体的には、ジメチルシリコーンオイル等）を好適に使用できる。表面処理剤としては、シランカップリング剤又はシラザン化合物が特に好ましい。シランカップリング剤の好適な例としては、シラン化合物（より具体的には、メチルトリメトキシシラン又はアミノシラン等）が挙げられる。シラザン化合物の好適な例としては、ＨＭＤＳ（ヘキサメチルジシラザン）が挙げられる。
【００７７】
シリカ基体（未処理のシリカ粒子）の表面が表面処理剤で処理されると、シリカ基体の表面に存在する多数の水酸基（−ＯＨ）が部分的に又は全体的に、表面処理剤に由来する官能基に置換される。その結果、表面処理剤に由来する官能基（詳しくは、水酸基よりも疎水性及び／又は正帯電性の強い官能基）を表面に有するシリカ粒子が得られる。例えば、アミノ基を有するシランカップリング剤を用いてシリカ基体の表面を処理した場合、シランカップリング剤の水酸基（例えば、水分によりシランカップリング剤のアルコキシ基が加水分解されて生成する水酸基）がシリカ基体の表面に存在する水酸基と脱水縮合反応（「Ａ（シリカ基体）−ＯＨ」＋「Ｂ（カップリング剤）−ＯＨ」→「Ａ−Ｏ−Ｂ」＋Ｈ2Ｏ）する。こうした反応により、アミノ基を有するシランカップリング剤とシリカとが化学結合することで、シリカ粒子の表面にアミノ基が付与される。より詳しくは、シリカ基体の表面に存在する水酸基が、端部にアミノ基を有する官能基（より具体的には、−Ｏ−Ｓｉ−（ＣＨ2）3−ＮＨ2等）に置換される。アミノ基が付与されたシリカ粒子は、シリカ基体（未処理のシリカ粒子）よりも強い正帯電性を有する傾向がある。また、アルキル基を有するシランカップリング剤を用いた場合には、上記脱水縮合反応により、シリカ基体の表面に存在する水酸基を、端部にアルキル基を有する官能基（より具体的には、−Ｏ−Ｓｉ−ＣＨ3等）に置換することができる。このように、親水性基（水酸基）の代わりに疎水性基（アルキル基）が付与されたシリカ粒子は、シリカ基体（未処理のシリカ粒子）よりも強い疎水性を有する傾向がある。
【００７８】
［キャリア母粒子］
キャリア母粒子は、コート層を備えないキャリア母粒子（例えば、フェライトキャリア粒子）であってもよいし、コート層を備えるキャリア母粒子（以下、被覆キャリア粒子と記載する）であってもよい。２成分現像剤を用いて長期にわたって高画質の画像を形成するためには、被覆キャリア粒子を使用することが好ましい。被覆キャリア粒子は、キャリアコアと、キャリアコアの表面を覆うコート層とを備える。十分なキャリアの帯電付与性及び耐久性を確保するためには、コート層が、キャリアコアの表面領域のうち、９０％以上の面積を覆っていることが好ましく、１００％の面積を覆っていることが特に好ましい。
【００７９】
以下、被覆キャリア粒子の好適な例について説明する。なお、下記構成を有するキャリアコアを、コート層で覆わずに、そのままキャリア母粒子として使用してもよい。
【００８０】
（キャリアコア）
キャリアコアは、磁性材料を含有することが好ましい。キャリアコアが磁性材料の粒子であってもよいし、キャリアコアの結着樹脂中に磁性材料の粒子を分散させてもよい。キャリアコアに含有される磁性材料としては、例えば、マグネタイト、バリウムフェライト、マグヘマイト、Ｍｎ−Ｚｎフェライト、Ｎｉ−Ｚｎフェライト、Ｍｎ−Ｍｇフェライト、Ｃａ−Ｍｇフェライト、Ｌｉフェライト、又はＣｕ−Ｚｎフェライトのような酸化鉄が好ましい。個々のキャリアコアの材料として、１種類の磁性材料を単独で使用してもよいし、２種以上の磁性材料を併用してもよい。キャリアコアとしては、市販品を使用してもよい。また、磁性材料を粉砕及び焼成してキャリアコアを自作してもよい。キャリアコアの作製において、磁性材料の添加量（特に、強磁性材料の割合）を変えることで、キャリアの飽和磁化を調整することができる。また、キャリアコアの作製において、焼成温度を変えることで、キャリアの円形度を調整することができる。
【００８１】
（コート層）
コート層は、キャリアコアを被覆するように、キャリアコアの表面に形成される。コート層は、実質的に樹脂から構成される。コート層を構成する樹脂中に添加剤が分散していてもよい。コート層の形成方法の例としては、樹脂（又は、樹脂の材料）を含む液にキャリアコアを浸漬する方法、又は、樹脂（又は、樹脂の材料）を含む液を流動層中のキャリアコアに噴霧する方法が挙げられる。
【００８２】
コート層を構成する樹脂としては、フッ素樹脂、シリコーン樹脂、ポリアミドイミド樹脂、及びポリイミド樹脂からなる群より選択される１種以上の樹脂が好ましい。また、キャリア母粒子の付着性（付着し易さ）を低下させるためには、コート層が、ポリアミドイミド樹脂（ＰＡＩ）及びポリイミド樹脂（ＰＩ）からなる群より選択される１種以上の樹脂と、フッ素樹脂とを含有することが特に好ましい。コート層に含有されるフッ素樹脂としては、ポリフッ化ビニル、ポリフッ化ビニリデン、ポリテトラフルオロエチレン（ＰＴＦＥ）、ポリトリフルオロエチレン（より具体的には、ポリクロロトリフルオロエチレン等）、ポリヘキサフルオロプロピレン、テトラフルオロエチレン−ヘキサフルオロプロピレン共重合体（ＦＥＰ）、及びテトラフルオロエチレン−パーフルオロアルキルビニルエーテル共重合体（ＰＦＡ）からなる群より選択される１種以上の樹脂が好ましく、ＦＥＰ又はＰＦＡが特に好ましい。
【００８３】
［キャリア外添剤］
前述の基本構成を有する２成分現像剤では、キャリア母粒子の表面に外添剤（詳しくは、複数の外添剤粒子を含む粉体）が付着している。キャリア粒子は、キャリア外添剤として、複数の第２樹脂粒子を備える。例えば、キャリア母粒子（粉体）と外添剤（粉体）とを一緒に攪拌することで、外添剤粒子（例えば、第２樹脂粒子）の一部（底部）がキャリア母粒子の表層部に埋め込まれ、物理的な力でキャリア母粒子の表面に外添剤粒子が付着（物理的結合）する。
【００８４】
第２樹脂粒子（キャリア外添剤）としては、架橋スチレン系樹脂、架橋アクリル酸系樹脂、架橋スチレン−アクリル酸系樹脂、架橋ポリエステル樹脂、架橋ウレタン樹脂、架橋ポリアクリルアミド樹脂、及び架橋ポリアクリロニトリル樹脂からなる群より選択される１種以上の樹脂を含有する樹脂粒子が好ましく、架橋スチレン−アクリル酸系樹脂を含有する樹脂粒子が特に好ましい。
【００８５】
第２樹脂粒子の表面には、第２樹脂粒子よりも強い正帯電性を有するカチオン界面活性剤が存在する。カチオン界面活性剤としては、窒素（Ｎ）含有カチオン界面活性剤が好ましい。窒素含有カチオン界面活性剤の好適な例としては、４級アンモニウム塩界面活性剤（より具体的には、アルキルトリメチルアンモニウム塩、ジアルキルジメチルアンモニウム塩、アルキルベンジルジメチルアンモニウム塩、又は塩化ベンゼトニウム等）、アルキルアミン塩界面活性剤（より具体的には、アルキルアミン酢酸塩、又はアルキルアミン塩酸塩等）、又はピリジン環を有する界面活性剤（より具体的には、塩化ブチルピリジニウム又は塩化セチルピリジニウム等）が挙げられる。カチオン界面活性剤としては、炭素数１０以上２５以下のアルキル基を有するアルキルトリメチルアンモニウム塩（例えば、炭素数１６のアルキル基を有する塩化セチルトリメチルアンモニウム）、又は炭素数１０以上２５以下のアルキル基を有するアルキルアミン酢酸塩（例えば、炭素数１８のアルキル基を有するステアリルアミンアセテート）が特に好ましい。
【実施例】
【００８６】
本発明の実施例について説明する。表１に、実施例又は比較例に係る現像剤ＤＡ−１〜ＤＡ−６及びＤＢ−１〜ＤＢ−４（それぞれ静電潜像現像用の２成分現像剤）を示す。また、表２には、表１に示される各現像剤の製造に用いられる外添剤（樹脂粒子Ｓ−１〜Ｓ−６）を示す。
【００８７】
【表１】
2018054893.tif 000003
【００８８】
【表２】
2018054893.tif 000004
【００８９】
表２中、樹脂原料を示す項目の意味は、下記のとおりである。
（モノマー）
ＢＭＡ：メタクリル酸ｎ−ブチル
Ｓ：スチレン
（架橋剤）
ＤＶＢ：ジビニルベンゼン
（界面活性剤）
ＣＴＡＣ：塩化セチルトリメチルアンモニウム
ＳＬＳ：ラウリル硫酸ナトリウム
ＳＡＡ：ステアリルアミンアセテート
ＤＢＳ：ドデシルベンゼンスルホン酸ナトリウム
【００９０】
以下、現像剤ＤＡ−１〜ＤＡ−６及びＤＢ−１〜ＤＢ−４の製造方法、評価方法、及び評価結果について、順に説明する。なお、誤差が生じる評価においては、誤差が十分小さくなる相当数の測定値を得て、得られた測定値の算術平均を評価値とした。
【００９１】
［材料の準備］
（樹脂粒子Ｓ−１〜Ｓ−６の調製）
攪拌装置、冷却管、温度計、及び窒素導入管を備えた容量１Ｌの４つ口フラスコ内に、イオン交換水６００ｇと、開始剤（ＢＰＯ：過酸化ベンゾイル）１５ｇと、表２に示す種類及び量の材料とを入れた。例えば、樹脂粒子Ｓ−１の調製では、メタクリル酸ｎ−ブチル（ＢＭＡ）８０ｇと、スチレン（Ｓ）８０ｇと、架橋剤（ＤＶＢ：ジビニルベンゼン）４０ｇと、カチオン界面活性剤（ＣＴＡＣ：塩化セチルトリメチルアンモニウム）１２ｇとを入れた。また、樹脂粒子Ｓ−４の調製では、メタクリル酸ｎ−ブチル（ＢＭＡ）８０ｇと、スチレン（Ｓ）８０ｇと、架橋剤（ＤＶＢ：ジビニルベンゼン）４０ｇと、アニオン界面活性剤（ＳＬＳ：ラウリル硫酸ナトリウム）３ｇとを入れた。なお、樹脂粒子Ｓ−１〜Ｓ−６の各々の調製において、架橋剤として使用したジビニルベンゼン（ＤＶＢ）の純度（質量分率）は８０％であった。
【００９２】
続けて、フラスコ内容物を攪拌しながら、フラスコ内に窒素ガスを導入して、フラスコ内を窒素雰囲気にした。さらに、フラスコ内容物を攪拌しながら、窒素雰囲気でフラスコ内容物の温度を９０℃に上昇させた。そして、窒素雰囲気かつ温度９０℃の条件でフラスコ内容物を３時間反応（詳しくは、重合反応）させて、反応生成物を含むエマルションを得た。続けて、得られたエマルションを冷却した後、脱水して、樹脂粒子Ｓ−１〜Ｓ−６（それぞれ粉体）を得た。樹脂粒子Ｓ−１〜Ｓ−６はそれぞれ、実質的に架橋スチレン−アクリル酸系樹脂から構成されていた。得られた樹脂粒子Ｓ−１〜Ｓ−６はそれぞれ、洗浄せずに、そのまま外添工程で使用した。
【００９３】
［トナーの製造］
（トナー母粒子の準備）
トナー母粒子として、非カプセルトナー粒子（結着樹脂：ポリエステル樹脂、離型剤：エステルワックス（日油株式会社製「ニッサンエレクトール（登録商標）ＷＥＰ−３」）、着色剤：カーボンブラック（三菱化学株式会社製「ＭＡ１００」）、電荷制御剤：４級アンモニウム塩（オリヱント化学工業株式会社製「ＢＯＮＴＲＯＮ（登録商標）Ｐ−５１」）、体積中位径（Ｄ50）：７．０μｍ）を準備した。
【００９４】
（トナーの外添）
多目的小型混合粉砕機（日本コークス工業株式会社製「マルチパーパスミキサ」、羽根回転速度（最大）：１００００ｒｐｍ）を用いて、上記のように準備したトナー母粒子１００質量部と、正帯電性シリカ粒子（表面処理：メチルハイドロジェンポリシロキサン（信越化学工業株式会社製「ＫＦ−９９Ｐ」）及び３−アミノプロピルトリエトキシシラン（信越化学工業株式会社製「ＫＢＥ−９０３」）、個数平均１次粒子径：１６ｎｍ、ＢＥＴ比表面積：約１３０ｍ2／ｇ）２質量部と、表１中の「第１樹脂粒子」に示す外添剤（各現像剤に定められた、樹脂粒子Ｓ−２〜Ｓ−４及びＳ−６のいずれか）１質量部とを、１０分間混合した。その結果、現像剤ＤＡ−１〜ＤＡ−６及びＤＢ−１〜ＤＢ−４の各々の製造に用いられるトナーが得られた。例えば、現像剤ＤＡ−１用トナーの製造では、外添剤として、上記シリカ粒子に加えて樹脂粒子Ｓ−３を使用した。また、現像剤ＤＡ−４用トナーの製造では、外添剤として、上記シリカ粒子に加えて樹脂粒子Ｓ−６を使用した。また、現像剤ＤＢ−４用トナーの製造では、外添剤として上記シリカ粒子のみを使用した。
【００９５】
上記のようにして得られた各トナーに関して、第１樹脂粒子（トナー外添剤）のゼータ電位（複数の第１樹脂粒子のｐＨ５のゼータ電位）の測定結果は、表１に示すとおりであった。例えば、現像剤ＤＡ−１用トナーでは、第１樹脂粒子（樹脂粒子Ｓ−３）のゼータ電位が−１８．４ｍＶであった。ゼータ電位の測定方法は、次に示すとおりであった。なお、現像剤ＤＢ−４用トナーは、外添剤として樹脂粒子を備えていないため、測定対象から外した。
【００９６】
＜トナー：ゼータ電位の測定方法＞
ノニオン界面活性剤（花王株式会社製「エマルゲン（登録商標）１２０」、成分：ポリオキシエチレンラウリルエーテル）の濃度２質量％水溶液を水で１０倍に希釈して、界面活性剤水溶液を調製し、その界面活性剤水溶液５００ｍＬ中に、測定対象（トナー）１０ｇを分散させて、トナー分散液を得た。
【００９７】
続けて、得られたトナー分散液に、超音波分散機（超音波工業株式会社製「ウルトラソニックミニウェルダーＰ１２８」、出力：１００Ｗ、発振周波数：２８ｋＨｚ）を用いて５分間の超音波処理を施し、トナー母粒子と外添剤（シリカ粒子及び樹脂粒子）とを分離させた。樹脂粒子（外添剤）は、前述の樹脂粒子Ｓ−２〜Ｓ−４及びＳ−６のいずれかであった。
【００９８】
続けて、超音波処理されたトナー分散液を、定性ろ紙（ワットマン社製「Ｗｈａｔｍａｎ（登録商標）グレード３」、粒子保持能：６μｍ）を用いて吸引濾過した。その後、イオン交換水を加えるリスラリーを行った後、上記定性ろ紙による吸引濾過を再度行って、トナー粒子から分離した外添剤（シリカ粒子及び樹脂粒子）を含む濾液（詳しくは、白濁液）を得た。続けて、得られた濾液に、遠心分離機を用いて回転速度３０００ｒｐｍで１分間の遠心分離処理を施し、外添剤のうち、樹脂粒子よりも重い（密度が大きい）シリカ粒子を沈降させた。その後、樹脂粒子（外添剤）を含む上澄み液を回収して、加圧濾過によりウェットケーキ状の樹脂粒子を得た。続けて、得られたウェットケーキ状の樹脂粒子を真空乾燥させた。上記のような分離操作を、トナー粒子から分離した樹脂粒子（詳しくは、乾燥した樹脂粒子）の回収量が１０ｍｇになるまで繰り返して、トナー分離粒子（トナー粒子から分離した第１樹脂粒子）１０ｍｇを得た。
【００９９】
イオン交換水９８ｇに、０．０３ｇのトナー分離粒子（樹脂粒子の粉体）と、ノニオン界面活性剤（花王株式会社製「エマルゲン１２０」、成分：ポリオキシエチレンラウリルエーテル）の濃度１０質量％水溶液２ｇとを入れて、液中にトナー分離粒子（樹脂粒子の粉体）を分散させた。続けて、得られた分散液のｐＨを５に調整し、ｐＨが調整された分散液を得た。そして、ｐＨが調整された分散液を測定対象として、電気泳動法（より詳しくは、レーザードップラー方式の電気泳動法）により、トナー分離粒子のゼータ電位を測定した。詳しくは、温度２３℃かつｐＨ５の分散液中のトナー分離粒子（複数の樹脂粒子）のゼータ電位を、レーザードップラー方式のゼータ電位計（大塚電子株式会社製「ＥＬＳＺ−１０００」）を用いて測定した。
【０１００】
［キャリアの製造］
（キャリア母粒子の準備）
キャリア母粒子として、被覆キャリア粒子（キャリアコア：Ｍｎ−Ｍｇ−Ｓｒフェライトコア（パウダーテック株式会社製「ＥＦ−５０」）、コート層：シリコーン重合体（東レダウコーニング株式会社製）、体積中位径（Ｄ50）：５０μｍ）を準備した。なお、現像剤ＤＢ−４用キャリアの製造では、次に示す「キャリアの外添」を行わず、準備されたキャリア母粒子（粉体）を、そのまま現像剤ＤＢ−４用キャリアとして使用した。
【０１０１】
（キャリアの外添）
多目的小型混合粉砕機（日本コークス工業株式会社製「マルチパーパスミキサ」、羽根回転速度（最大）：１００００ｒｐｍ）を用いて、上記のように準備したキャリア母粒子１００質量部と、表１中の「第２樹脂粒子」に示す外添剤（各現像剤に定められた、樹脂粒子Ｓ−１、Ｓ−２、Ｓ−４、及びＳ−５のいずれか）０．１質量部とを、５分間混合した。その結果、現像剤ＤＡ−１〜ＤＡ−６及びＤＢ−１〜ＤＢ−３の各々の製造に用いられるキャリアが得られた。例えば、現像剤ＤＡ−１用キャリアの製造では、外添剤として樹脂粒子Ｓ−１を使用した。また、現像剤ＤＡ−２用キャリアの製造では、外添剤として樹脂粒子Ｓ−５を使用した。
【０１０２】
上記のようにして得られた各キャリアに関して、第２樹脂粒子（キャリア外添剤）のゼータ電位（複数の第２樹脂粒子のｐＨ５のゼータ電位）の測定結果は、表１に示すとおりであった。例えば、現像剤ＤＡ−１用キャリアでは、第２樹脂粒子（樹脂粒子Ｓ−１）のゼータ電位が１５．５ｍＶであった。ゼータ電位の測定方法は、次に示すとおりであった。なお、現像剤ＤＢ−４用キャリアは、外添剤を備えていないため、測定対象から外した。
【０１０３】
＜キャリア：ゼータ電位の測定方法＞
ノニオン界面活性剤（花王株式会社製「エマルゲン１２０」、成分：ポリオキシエチレンラウリルエーテル）の濃度２質量％水溶液を水で１０倍に希釈して、界面活性剤水溶液を調製し、その界面活性剤水溶液５００ｍＬ中に、測定対象（キャリア）１０ｇを分散させて、キャリア分散液を得た。
【０１０４】
続けて、得られたキャリア分散液に、超音波分散機（超音波工業株式会社製「ウルトラソニックミニウェルダーＰ１２８」、出力：１００Ｗ、発振周波数：２８ｋＨｚ）を用いて５分間の超音波処理を施し、キャリア母粒子と外添剤（樹脂粒子）とを分離させた。樹脂粒子（外添剤）は、前述の樹脂粒子Ｓ−１、Ｓ−２、Ｓ−４、及びＳ−５のいずれかであった。
【０１０５】
続けて、超音波処理されたキャリア分散液を、定性ろ紙（ワットマン社製「Ｗｈａｔｍａｎグレード３」、粒子保持能：６μｍ）を用いて吸引濾過した。その後、イオン交換水を加えるリスラリーを行った後、上記定性ろ紙による吸引濾過を再度行って、ウェットケーキ状の樹脂粒子を得た。続けて、得られたウェットケーキ状の樹脂粒子を真空乾燥させた。上記のような分離操作を、キャリア粒子から分離した樹脂粒子（詳しくは、乾燥した樹脂粒子）の回収量が１０ｍｇになるまで繰り返して、キャリア分離粒子（キャリア粒子から分離した第２樹脂粒子）１０ｍｇを得た。
【０１０６】
イオン交換水９８ｇに、０．０３ｇのキャリア分離粒子（樹脂粒子の粉体）と、ノニオン界面活性剤（花王株式会社製「エマルゲン１２０」、成分：ポリオキシエチレンラウリルエーテル）の濃度１０質量％水溶液２ｇとを入れて、液中にキャリア分離粒子（樹脂粒子の粉体）を分散させた。続けて、得られた分散液のｐＨを５に調整し、ｐＨが調整された分散液を得た。そして、ｐＨが調整された分散液を測定対象として、電気泳動法（より詳しくは、レーザードップラー方式の電気泳動法）により、キャリア分離粒子のゼータ電位を測定した。詳しくは、温度２３℃かつｐＨ５の分散液中のキャリア分離粒子（複数の樹脂粒子）のゼータ電位を、レーザードップラー方式のゼータ電位計（大塚電子株式会社製「ＥＬＳＺ−１０００」）を用いて測定した。
【０１０７】
［２成分現像剤の調製］
前述の手順で製造したトナー（表１に示されるように、各現像剤に定められたトナー）１０質量部と、前述の手順で製造したキャリア（表１に示されるように、各現像剤に定められたキャリア）１００質量部とを、ボールミルを用いて３０分間混合して、現像剤ＤＡ−１〜ＤＡ−４及びＤＢ−１〜ＤＢ−６（それぞれ２成分現像剤）を得た。現像剤ＤＡ−１〜ＤＡ−４及びＤＢ−１〜ＤＢ−６の各々に含まれるトナーは、正帯電性トナーである。
【０１０８】
［評価方法］
各試料（現像剤ＤＡ−１〜ＤＡ−６及びＤＢ−１〜ＤＢ−４）の評価方法は、以下の通りである。
【０１０９】
（耐補給かぶり性）
評価機として、複合機（京セラドキュメントソリューションズ株式会社製「ＴＡＳＫａｌｆａ５５５０ｃｉ」）を用いた。試料（評価対象：現像剤ＤＡ−１〜ＤＡ−６及びＤＢ−１〜ＤＢ−４のいずれか）を評価機の現像装置に投入し、試料（現像剤）に対応するトナー（補給用トナー）を評価機のトナーコンテナに投入した。
【０１１０】
温度２４℃かつ湿度６０％ＲＨの環境下において、上記評価機を用いて、印字率５％で１０万枚の紙（Ａ４サイズの普通紙）に連続印刷を行う第１耐刷試験を行った。第１耐刷試験後、温度２４℃かつ湿度６０％ＲＨの環境下において、上記評価機を用いて、１０００枚の紙（Ａ４サイズの印刷用紙）に連続して白紙印刷を行い、さらに続けて、印字率２０％で１０枚の紙（Ａ４サイズの普通紙）に連続印刷を行う第２耐刷試験を行った。そして、第２耐刷試験の最後（１０枚目）に印刷された紙について、かぶり濃度（ＦＤ）を測定した。かぶり濃度（ＦＤ）の測定には、全自動白色度計（有限会社東京電色製「ＴＣ−６ＭＣ」）を用いた。かぶり濃度（ＦＤ）が０．０１５以下であれば○（良い）と評価し、かぶり濃度（ＦＤ）が０．０１５を超えていれば×（良くない）と評価した。なお、かぶり濃度（ＦＤ）は、印刷後の評価用紙の空白部の反射濃度からベースペーパー（未印刷紙）の反射濃度を引いた値に相当する。
【０１１１】
［評価結果］
現像剤ＤＡ−１〜ＤＡ−６及びＤＢ−１〜ＤＢ−４の各々について、耐補給かぶり性（かぶり濃度）を評価した結果を、表３に示す。
【０１１２】
【表３】
2018054893.tif 000005
【０１１３】
現像剤ＤＡ−１〜ＤＡ−６（実施例１〜６に係る２成分現像剤）はそれぞれ、前述の基本構成を有していた。詳しくは、現像剤ＤＡ−１〜ＤＡ−６ではそれぞれ、トナー（正帯電性トナー）が、トナー母粒子と、それぞれトナー母粒子の表面に付着した複数の第１樹脂粒子とを備えるトナー粒子を、複数含んでいた。第１樹脂粒子の表面には、第１樹脂粒子よりも強い負帯電性を有するアニオン界面活性剤（ＳＬＳ又はＤＢＳ）が存在していた（表１及び表２参照）。また、キャリアが、キャリア母粒子と、それぞれキャリア母粒子の表面に付着した複数の第２樹脂粒子とを備えるキャリア粒子を、複数含んでいた。第２樹脂粒子の表面には、第２樹脂粒子よりも強い正帯電性を有するカチオン界面活性剤（ＣＴＡＣ又はＳＡＡ）が存在していた（表１及び表２参照）。複数の第１樹脂粒子のｐＨ５のゼータ電位は０ｍＶ未満であった（表１参照）。複数の第２樹脂粒子のｐＨ５のゼータ電位は０ｍＶよりも高かった（表１参照）。
【０１１４】
走査型電子顕微鏡（ＳＥＭ）を用いてトナー粒子及びキャリア粒子の各々の表面を観察したところ、現像剤ＤＡ−１〜ＤＡ−６のいずれにおいても、第１樹脂粒子（トナー外添剤）及び第２樹脂粒子（キャリア外添剤）はそれぞれ、６０ｎｍ以上９０ｎｍ以下の個数平均１次粒子径を有していた。
【０１１５】
表３に示されるように、現像剤ＤＡ−１〜ＤＡ−６はそれぞれ、連続印刷において、十分なトナーの帯電性と十分なキャリアの帯電付与性とを確保して、補給かぶりを抑制するとともに、継続的に高画質の画像を形成し続けることができた。
【産業上の利用可能性】
【０１１６】
本発明に係る２成分現像剤は、例えば複写機、プリンター、又は複合機において画像を形成するために用いることができる。
【符号の説明】
【０１１７】
１０  トナー粒子
１１  トナー母粒子
１３ａ  第１樹脂粒子
１３ｂ  無機粒子
２０  キャリア粒子
２１  キャリアコア
２２  コート層
２３  第２樹脂粒子
【図１】
2018054893.tif 000006